Bi 의 함유 비율 을 15 질량 ％ 이상 으로 함 으로써 , 그 합금 은 약 160 ℃ 에서 용융 을 개시 한다 . 또한 Bi 의 함유 비율 을 증가 시키 면 , 용융 개시 온도 는 저하 되 어 가 고 , 20 질량 ％ 이상 에서 용융 개시 온도 가 139 ℃ 가 되 고 , 58 질량 ％ 로 공정 조성 이 된다 . 따라서 , Bi 의 함유 비율 을 15 내지 65 질량 ％ 의 범위 로 함 으로써 , 저 융점 화 효과 가 충분히 얻 어 지 는 결과 , 저온 에서 도 충분 한 도통 접속 이 얻 어 진다 .